(57)【要約】【課題】２枚以上の金属板の全ての周縁部を溶接することなく、シール性に優れ、深絞り成形品を得ることができるハイドロフォーム加工装置及び加工方法を得る。【解決手段】２枚以上の金属板を膨出加工するハイドロフォーム加工装置であり、金属板のいずれか一方または両方に当接する板押さえ面に摺動シールと、他方に当接する板押さえ面に非摺動シールとを配設する「第１の加工装置」、または金属板の最上面および最下面に当接する板押さえ面に摺動シールと、板押さえ面を外れた部位に金型シールとを配設する「第１の加工装置」である。さらにこれらの加工装置を用い、２枚以上の金属板を出発素材として、金属板の間に加工液が注入し膨出加工を施すハイドロフォーム加工方法である。【選択図】図４
2008119723.tif 000002
【特許請求の範囲】
【請求項１】
成形品の外郭形状と同じ内郭形状を有するキャビティーおよびその周縁部に設けられた板押さえ面を具備し、２枚以上の金属板を前記板押さえ面で峡持する上下一対の金型と、前記金属板の間に加工液を注入する手段とを設け、前記注入手段を駆動させて加工液を注入し、前記キャビティーに沿わせて前記金属板を膨出加工するハイドロフォーム加工装置であって、
前記金属板の最上下面のいずれか一方または両方に当接する前記板押さえ面の全周に亘り設けられ、膨出加工にともなう前記金属板の流れ込みに対応して加工液をシールする摺動シールと、
前記摺動シールの外周側であって、前記金属板の最上下面の他方に当接する前記板押さえ面の全周に亘り設けられ、前記金属板の流れ込みをなくし、かつ加工液をシールする非摺動シールと、を配設することを特徴とするハイドロフォーム加工装置。
【請求項２】
成形品の外郭形状と同じ内郭形状を有するキャビティーおよびその周縁部に設けられた板押さえ面を具備し、２枚以上の金属板を前記板押さえ面で峡持する上下一対の金型と、前記金属板の間に加工液を注入する手段とを設け、前記注入手段を駆動させて加工液を注入し、前記キャビティーに沿わせて前記金属板を膨出加工するハイドロフォーム加工装置であって、
前記金属板の最上面および最下面に当接する前記板押さえ面の全周に亘り設けられ、膨出加工にともなう前記金属板の流れ込みに対応して加工液をシールする摺動シールと、
前記摺動シールのいずれもの外周側であって、前記金属板を峡持する領域を外れた部位に上下金型間で加工液をシールする金型シールと、を配設することを特徴とするハイドロフォーム加工装置。
【請求項３】
前記金属板の周縁部を押圧する板押さえ手段を設けることを特徴とする請求項１または２に記載のハイドロフォーム加工装置。
【請求項４】
前記板押さえ手段の板押さえ力を可変とする機構を設けることを特徴とする請求項３に記載のハイドロフォーム加工装置。
【請求項５】
前記摺動シールと別個に、前記金属板の最上下面に当接する前記板押さえ面に絞りビードを設けることを特徴とする請求項１〜４のいずれかに記載のハイドロフォーム加工装置。
【請求項６】
成形品の外郭形状と同じ内郭形状を有するキャビティーおよびその周縁部に設けられた板押さえ面を具備する上下一対の金型を用い、２枚以上の金属板を前記板押さえ面で峡持したのち、前記金属板の間に加工液を注入し、前記キャビティーに沿わせて前記金属板を膨出加工するハイドロフォーム加工方法であって、
前記金属板の最上下面のいずれか一方または両方に当接する前記板押さえ面の全周に亘り、前記金属板の流れ込みに対応して加工液をシールする摺動シールを設けるとともに、
前記摺動シールの外周側であって、前記金属板の最上下面の他方に当接する前記板押さえ面の全周に亘り、前記金属板の流れ込みをなくし、かつ加工液をシールする非摺動シールを設けた状態で膨出加工を施すことを特徴とするハイドロフォーム加工方法。
【請求項７】
成形品の外郭形状と同じ内郭形状を有するキャビティーおよびその周縁部に設けられた板押さえ面を具備する上下一対の金型を用い、２枚以上の金属板を前記板押さえ面で峡持したのち、前記金属板の間に加工液を注入し、前記キャビティーに沿わせて前記金属板を膨出加工するハイドロフォーム加工方法であって、
前記金属板の最上面および最下面に当接する前記板押さえ面の全周に亘り、膨出加工にともなう前記金属板の流れ込みに対応して加工液をシールする摺動シールを設けるとともに、
前記摺動シールのいずれもの外周側であって、前記金属板を峡持する領域を外れた部位に上下金型間で加工液をシールする金型シールを設けた状態で膨出加工を施すことを特徴とするハイドロフォーム加工方法。
【請求項８】
前記金属板を３枚以上挟持した場合に、少なくとも２枚の金属板の周縁部全周に亘り重ね合わせ溶接を施し、溶接された当該金属板の間にも加工液を注入し、膨出加工を施すことを特徴とする請求項６または７に記載のハイドロフォーム加工方法。
【請求項９】
前記金属板の周縁部を押圧する板押さえ手段を設け、板押さえ力を制御しつつ、膨出加工を施すことを特徴とすることを特徴とする請求項６〜８のいずれかに記載のハイドロフォーム加工方法。
【請求項１０】
プリフォーム成形を実施した２枚以上の金属板を峡持したのち、前記金属板の間に加工液を注入し、膨出加工を施すことを特徴とする請求項６〜９のいずれかに記載のハイドロフォーム加工方法。
【請求項１１】
請求項１〜５に記載のハイドロフォーム加工装置を用い、２枚以上の金属板を出発素材として、前記金属板の間に加工液が注入され、膨出加工が施されたことを特徴とするハイドロフォーム加工製品。
【発明の詳細な説明】
【技術分野】
【０００１】
本発明は、２枚以上の金属板を膨出加工するハイドロフォーム加工装置、加工方法およびこれらを用いた加工製品に関し、さらに詳しくは、全ての金属板の周縁部を重ね合わせ溶接することなく、膨出加工におけるシール性を確保し、深絞り成形品を得ることができ、かつ複数部品を同時に成形できる、生産効率に優れたハイドロフォーム加工装置、ハイドロフォーム加工方法およびハイドロフォーム加工製品に関するものである。
【背景技術】
【０００２】
ハイドロフォーム加工は、通常のプレス成形加工に比べ、多くの特長を備えている。例えば、長手方向に断面形状の異なるような複雑な形状の部品に加工できることから、従来方法では溶接接合が必要であった機械部品を、一体成形で加工できる。また、当該加工は、加工を付与した部位の全体に亘って加工硬化を生じさせるため、軟質な素材を用いても高強度の製品を得ることができる。
【０００３】
さらに、加工後のスプリングバックが少なく、製品の寸法精度が良好である（形状凍結性が良好である）。このため、製品寸法の手直しの工程を必要とせず、工程の省略を図ることができる。ハイドロフォーム加工は、このような優れた特長が評価され、最近では、特に自動車用部品の製造方法として広範囲に採用されるようになっている。
【０００４】
特許文献１では、２枚の金属板（以下の説明では「ブランク」ともいう）の膨出加工が施される部分よりも外側領域（周縁部）の合わせ面で溶接し、その合わせ面間に加圧された加工液を導入することにより、複雑な形状を有する製品でも容易に成形ができるハイドロフォーム加工方法を提案している。
【０００５】
図１は、従来のハイドロフォーム加工（例えば、特許文献１で提案の方法）に用いるブランクおよびそのシール接合を説明する斜視図であり、（ａ）は加工素材となる２枚のブランクを、（ｂ）は２枚のブランクを重ね合わせ溶接した重ね板ブランクを、（ｃ）は膨出加工された成形品の外観構成を示している。
【０００６】
図１（ａ）に示すように、上ブランク１ａと、加工液を注入するために打ち抜きまたはレーザ切断などにより、所定位置に注水口２が加工された下ブランク１ｂとを準備する。次に、２枚のブランク１ａ、１ｂは、膨出加工におけるシール性を確保するため、溶接ラインＬに沿って周縁部を全周に亘り溶接し、重ね板ブランク１を作製しハイドロフォーム加工用の出発素材とする。溶接にはレーザー溶接、シーム溶接、アーク溶接およびプラズマ溶接などが用いられる。最終的には、図１（ｃ）に示すように、ハイドロフォーム加工により重ね板ブランク１に膨出加工が施され、製品３に成形される。
【０００７】
図２は、従来のハイドロフォーム加工により、重ね板ブランクを出発素材として成形品を加工する方法を説明する断面図であり、（ａ）は加工前の状態を、（ｂ）は膨出加工の状態を、（ｃ）は加工終了時の状態を示している。図２（ａ）に示すように、加工前に、成形品の外郭形状と同じ内郭形状を有するキャビティー４ａ、５ａおよびその周縁部に設けられた板押さえ面４ｂ、５ｂからなる上下金型４、５を用い、加工素材である重ね板ブランク１を、上金型４と下金型５の板押さえ面４ｂ、５ｂの間に挟持する。
【０００８】
下金型５には高圧の加工液を注入する注入孔６が設けられ、シールのために注入孔６を囲んでシール溝７が備えられている。下ブランク１ｂに設けられた注水口２は、下金型５の注入孔６が設けられた部位およびシール溝７に囲まれた領域に一致するよう配置される。そして、上下金型４、５は、図示しないハイドロフォーム加工装置に設けられた加圧装置によって押圧される。
【０００９】
次に、図２（ｂ）に示すように、図示しない圧力発生装置に接続された注入孔６を通じて、高圧の加工液が供給され、さらに加工液は注水口２を通してブランク１の内部に注入される。その際、ブランク１ａ、１ｂ間には注入孔６に対向する位置から上下金型のキャビティーに通じる流路が形成される。この流路を通じて、重ね板ブランク１の内部に加工液が注入され、上ブランク１ａおよび下ブランク１ｂに膨出加工が施される。このとき、図示しないが、上下金型４、５にはキャビティー内の空気を外部に排出するための空気抜き孔が設けられる。
【００１０】
最終的には、図２（ｃ）に示すように、上ブランク１ａおよび下ブランク１ｂは、製品の外郭形状と同じ内郭形状であるキャビティー４ａ、５ａに沿うように押し付けられ、加工を終了し、前記図1（ｃ）に示す製品３が得られる。
【００１１】
また、他のハイドロフォーム加工として、特許文献２では、２枚の金属板に半側注水口を対向させ重ね合わせて注水口を形成し、この注水口を除いて連続的に溶接し溶接部の内側にプレ膨出部を形成したブランクを用い、ハイドロフォーム加工により排気管等の所定形状に折曲した金属管体を製造する方法を開示している。このように、ハイドロフォーム加工において、ブランクの周縁部を全周に亘りまたは注水口部を除いて溶接することにより、高圧の加工液の漏洩を確実に防止することでき、複雑な部品であっても一体成形が可能になる。
【００１２】
ところが、ブランクの周縁部を溶接するハイドロフォーム加工には、種々の問題がある。まず、製品の大きさにもよるが成形後の加工液の抜き取りにおいて、比較的長時間を要する場合があるとともに、完全に加工液が抜けきらず乾燥が不十分となる場合があり、このような場合には錆発生の問題が生じ、自動車部品には適用できないことがある。また、ブランクの溶接において外縁部の全長に亘る溶接が必要になることから、従来のプレス部品をスポット溶接していた部品について、溶接箇所が長くなるのにともない、作業工数が増加することになる。
【００１３】
さらに、従来のプレス加工により成形後に上下部品を溶接する工程では、上下のプレス部品を成形してから、これらの内部にウエルドナットなどを装着し、上下の部品を溶接することが可能である。しかし、ブランクの周縁部を溶接するハイドロフォーム加工では、加工液の注入による成形加工の後に、成形品の内部にウエルドナットなどの付加的な部品を装着することが困難になる。
【００１４】
このようなハイドロフォーム加工での問題をなくすため、非特許文献１では、ブランクの周縁部を溶接するのに替えて、２枚の金属板の周縁部を上下方向から押し付けてハイドロフォーム加工を行うことにより、その押付け力で加工液のシールが行えることを解説している。さらに、前述の特許文献１では、ブランクの周縁部を溶接することなく、キャビティーの外縁部にビードを設けて、加工液をシールする方法も提案している。
【００１５】
しかしながら、本発明者の実用的な試験機を用いた実験によれば、非特許文献１が解説する装置構成、および特許文献１が提案するシール方法であっても、ブランクの内部に注入された加工液の漏洩をある程度防止することができるものの、有効に漏洩防止が図れるのはブランクの形状によって絶対値は異なるが、その値は高々３０〜５０ＭＰａに留まり、５０ＭＰａ以上、特に１００ＭＰａを超える高圧の加工液の漏洩防止は困難である。このため、例えば絶対値が１００ＭＰａを超えるような高圧の加工液を用いた成形加工は難しく、製品の膨出深さが浅い、いわゆる浅絞り成形品の加工にのみ適用できる。
【００１６】
本発明者の研究結果によれば、１枚のブランクを出発素材としてハイドロフォーム加工を行う場合に、ブランクの周縁部を溶接することなく、上下金型のキャビティー周縁部の板押さえ面に設けるビード条件の最適化を図ることにより、加工液の漏洩防止が図れ、ハイドロフォーム加工により複雑な深絞り品を成形できることが明らかである。
【００１７】
ビード条件の選択により、上記の問題を殆ど解決することができるが、１枚の金属板をハイドロフォーム加工する場合には、１回の成形により１部品の成形しかできないため生産効率が悪く、さらに２部品を組み立てるときに部品フランジの合わせ面での加工精度が十分に確保できない事態も生じる。このため、１枚の金属板を用いたハイドロフォーム加工は、生産効率よく自動車用部品の製造する方法として、一定の制限が生ずることになる。
【００１８】
【特許文献１】特開２００３−２５０２２号公報
【特許文献２】特開平９−２９３２９号公報
【非特許文献１】Ｊｏｕｒｎａｌ  ｏｆ  Ｍａｔｅｒｉａｌｓ  Ｐｒｏｃｅｓｓｉｎｇ  Ｔｅｃｈｎｏｌｏｇｙ  ８７（１９９９）１５４−１６４
【発明の開示】
【発明が解決しようとする課題】
【００１９】
前述の通り、２枚以上の金属板を用いて膨出加工するハイドロフォーム加工において、加工液の漏洩を防止するため、ブランクの周縁部で溶接し、重ね板ブランクの間に加圧された加工液を導入する方法が適用されるが、成形加工後における錆発生や作業工数の増加等の種々の問題が生じる。また、ブランク周縁部の溶接に替えて、金属板の押付け力により加工液のシールを行う方法および金型の板押さえ面にビードを設けて、加工液をシールする方法も提案されているが、圧力値が５０ＭＰａ以上、特に１００ＭＰａを超えるような高圧の加工液を用いた成形加工は困難であり、加工対象が浅絞り成形品に制限される。
【００２０】
本発明は、このような問題に鑑みてなされたものであり、２枚以上の金属板を膨出加工するハイドロフォーム加工において、全ての金属板に重ね合わせ溶接しない場合でも、加工液の漏洩防止が図れて確実なシールが可能となり、深絞り成形品が得られ、かつ複数部品を同時に成形できる、生産効率に優れたハイドロフォーム加工装置、加工方法およびそれを用いた加工製品を提供することを目的としている。
【課題を解決するための手段】
【００２１】
２枚以上の金属板を用いたハイドロフォーム加工において、加工液の漏洩を発生させることなく深絞り成形品を加工するには、金属板を膨出加工する成形過程での金属板の流れ込みの促進とそのコントロールが必要になる。しかし、従来から加工液の漏洩防止として用いられているシールリングやＯリングは、シール部に固定される構造を前提として設計されているため、成形過程において金属板に流れ込みが生じるようになると、巻き込みや噛み出しによる破損が発生し易くなる。
【００２２】
図３は、ハイドロフォーム加工において金属板の流れ込みが生じた場合にＯリングに発生する破損状態を説明する図であり、（ａ）は巻き込み状態、（ｂ）は噛み出し状態を示している。例えば、重ね板ブランク１のうち下ブランク１ｂに流れ込みが生じると、下ブランク１ｂはＯリング８と相対滑りを生じながらキャビティーに向けて流入するが（矢印Ｆ1方向）、これにともなってＯリング８が巻き込みを生じ易い（図２（ａ））。一方、下ブランク１ｂの流れ込みにともないブランクの板厚に不均一な分布が生じると、成形過程で部分的に隙間が発生し、特に加工液が高圧である場合には、Ｏリング８がシール溝７から噛み出しを生じ易い（図２（ｂ））。なお、図中の矢印Ｆ2は、加工液の作用方向を示す。
【００２３】
そこで、本発明者は、上記課題を解決するため、種々の検討を加えた結果、金属板のハイドロフォーム加工において、良好なシール性を確保するとともに、金属板フランジの流れ込み量を調整するには、金属板の流れ込みに対応して加工液の漏洩を防止するシール機構を配置することが必要であることに着目した。すなわち、金属板のキャビティーへの流れ込みを発生し易くして、さらに絞り深さが深い成形品を得ることに着目した。
【００２４】
膨出加工の初期過程から上下金型の板押さえ面によって、金属板は所定の面圧で押し付けられているが、注入された加工液の圧力が上昇するのにともない、加工液の漏洩は避けられない。したがって、金属板の流れ込みに対応して加工液の漏洩を防止するシール機構を配置したとしても、上金型および下金型の間を通して、金型の外部へ加工液が漏洩することになる。加工液の漏洩が少ない場合には問題がないが、漏洩が多くなると加工圧力の上昇に支障が生ずるおそれがある。
【００２５】
このため、上記の金属板の流れ込みに対応したシール機構に加え、さらに金属板の流れ込みをなくし、かつ加工液の漏洩を防止するシール機構を配置することが必要であることに着目した。
【００２６】
本発明は、上記の検討経緯に基づいて完成されたものであり、下記の（１）〜（３）のハイドロフォーム加工装置、（４）〜（６）のハイドロフォーム加工方法、および（７）のハイドロフォーム加工製品を要旨としている。
（１）成形品の外郭形状と同じ内郭形状を有するキャビティーおよびその周縁部に設けられた板押さえ面を具備し、２枚以上の金属板を前記板押さえ面で峡持する上下一対の金型と、前記金属板の間に加工液を注入する手段とを設け、前記注入手段を駆動させて加工液を注入し、前記キャビティーに沿わせて前記金属板を膨出加工するハイドロフォーム加工装置であって、前記金属板の最上下面のいずれか一方または両方に当接する前記板押さえ面の全周に亘り設けられ、膨出加工にともなう前記金属板の流れ込みに対応して加工液をシールする摺動シールと、前記摺動シールの外周側であって、前記金属板の最上下面の他方に当接する前記板押さえ面の全周に亘り設けられ、前記金属板の流れ込みをなくし、かつ加工液をシールする非摺動シールと、を配設することを特徴とするハイドロフォーム加工装置である（以下、「第１の加工装置」という）。
（２）成形品の外郭形状と同じ内郭形状を有するキャビティーおよびその周縁部に設けられた板押さえ面を具備し、２枚以上の金属板を前記板押さえ面で峡持する上下一対の金型と、前記金属板の間に加工液を注入する手段とを設け、前記注入手段を駆動させて加工液を注入し、前記キャビティーに沿わせて前記金属板を膨出加工するハイドロフォーム加工装置であって、前記金属板の最上面および最下面に当接する前記板押さえ面の全周に亘り設けられ、膨出加工にともなう前記金属板の流れ込みに対応して加工液をシールする摺動シールと、前記摺動シールのいずれもの外周側であって、前記金属板を峡持する領域を外れた部位に上下金型間で加工液をシールする金型シールと、を配設することを特徴とするハイドロフォーム加工装置である（以下、「第２の加工装置」という）。
（３）上記第１、第２の加工装置では、前記金属板の周縁部を押圧する板押さえ手段を設けること、さらに前記板押さえ手段の板押さえ力を可変とする機構を設けることが望ましい。また、前記摺動シールの他に絞りビードを設けることができる。
（４）成形品の外郭形状と同じ内郭形状を有するキャビティーおよびその周縁部に設けられた板押さえ面を具備する上下一対の金型を用い、２枚以上の金属板を前記板押さえ面で峡持したのち、前記金属板の間に加工液を注入し、前記キャビティーに沿わせて前記金属板を膨出加工するハイドロフォーム加工方法であって、前記金属板の最上下面のいずれか一方または両方に当接する前記板押さえ面の全周に亘り、前記金属板の流れ込みに対応して加工液をシールする摺動シールを設けるとともに、前記摺動シールの外周側であって、前記金属板の最上下面の他方に当接する前記板押さえ面の全周に亘り、前記金属板の流れ込みをなくし、かつ加工液をシールする非摺動シールを設けた状態で膨出加工を施すことを特徴とするハイドロフォーム加工方法である（以下、「第１の加工方法」という）。
（５）成形品の外郭形状と同じ内郭形状を有するキャビティーおよびその周縁部に設けられた板押さえ面を具備する上下一対の金型を用い、２枚以上の金属板を前記板押さえ面で峡持したのち、前記金属板の間に加工液を注入し、前記キャビティーに沿わせて前記金属板を膨出加工するハイドロフォーム加工方法であって、前記金属板の最上面および最下面に当接する前記板押さえ面の全周に亘り、膨出加工にともなう前記金属板の流れ込みに対応して加工液をシールする摺動シールを設けるとともに、前記摺動シールのいずれもの外周側であって、前記金属板を峡持する領域を外れた部位に上下金型間で加工液をシールする金型シールを設けた状態で膨出加工を施すことを特徴とするハイドロフォーム加工方法である（以下、「第２の加工方法」という）。
（６）上記第１、第２の加工方法は、前記金属板を３枚以上挟持した場合に、少なくとも２枚の金属板の全周に亘り重ね合わせ溶接を施し、溶接された当該金属板の間にも加工液を注入し、膨出加工を行うことができる。さらに、前記金属板の板押さえ面を押圧する板押さえ手段を設け、板押さえ力を制御しつつ、膨出加工を行うこともできる。
また、上記第１、第２の加工方法は、プリフォーム成形を実施した２枚以上の金属板を峡持したのち、前記金属板の間に加工液を注入し、膨出加工を行うことができる。
（７）上記（１）〜（３）のハイドロフォーム加工装置を用い、２枚以上の金属板を出発素材として、前記金属板の間に加工液が注入され、膨出加工が施されたことを特徴とするハイドロフォーム加工製品である。
【００２７】
本発明で規定する「摺動シール」とは、膨出加工にともなう金属板の流れ込みに対応し、金属板を摺動させながら加工液をシールする機能を発揮するシールをいい、「非摺動シール」とは、金属板の流れ込みをなくし、金属板と非摺動の状態で加工液をシールする機能を発揮するシールをいう。また、「金型シール」とは、金属板と当接することなく、上下金型間で加工液をシールする機能を発揮するシールをいう。
【発明の効果】
【００２８】
本発明のハイドロフォーム加工装置および加工方法によれば、全ての金属板の周縁部に重ね合わせ溶接をすることなく、加工液の漏洩防止が図れて確実なシールが可能となり、深絞り成形品が得られ、かつ複数部品を同時に成形できるので、優れた生産効率でハイドロフォーム加工製品を得ることができる。
【００２９】
さらに、周縁部に重ね合わせ溶接がなくとも深絞り部品が成形できるので、成形品の内部にウエルドナットなどの付加的な部品を装着も可能である。また、上下部品等の複数部品を同時に成形できるので、複数部品の組み立て時のフランジ合わせ面の加工精度が良好であり、最終工程の複数部品の溶接組み立てにおいて良好な組み立て精度を確保できる。
【発明を実施するための最良の形態】
【００３０】
本発明が採用する特徴ある構成、およびその具体的な実施形態について、図面に基づいて説明する。以下に説明する形態は、本発明を実施可能に具体化する実施例に相当するものであり、本発明の内容はこれらに限定されるものではない。
【００３１】
図４は、本発明の第１の加工装置の全体構成を示す図であり、（ａ）は上下金型で２枚の金属板を峡持した成形前の構成を示し、（ｂ）は金属板を膨出加工した成形後の構成を示している。
【００３２】
出発素材となる２枚のブランク（金属板）１は、その周縁部を溶接されることなく、ベッド１２に固定された下金型５の上面に載置され、上金型４を取り付けたプレス機のスライド１１を降下させることにより、上金型４と下金型５とで峡持された構成となる。上下金型には成形品の外郭形状と同一内郭形状のキャビティー４ａ、５ａが設けられるとともに、そのキャビティー４ａ、５ａの周縁部には板押さえ面４ｂ、５ｂが設けられる。そして、上下金型の板押さえ面４ｂ、５ｂによってブランク１の周縁部を保持している。
【００３３】
加工液の注入手段として、注入孔６が下金型５内に設けられる。そして、この注入孔６は継ぎ手を介して、それぞれ外部配管に連結されている。図示しないが、上下金型４、５には、成形過程においてキャビティー内の空気を外部に排出するための空気抜き孔を設けてもよい。
【００３４】
上ブランク１ａの表面に当接する板押さえ面４ｂの全周に亘り、摺動シール９が設けられる。この摺動シール９は、膨出加工にともないブランクにキャビティーへ向かう流れ込みが発生しても、この流れ込みに対応して加工液をシールする機能を発揮する。これにより、膨出加工の成形過程で、上ブランク１ａの表面から流入し、上金型４のキャビティー４ａへの加工液の漏洩を防止することができる。
【００３５】
一方、下ブランク１ｂの表面に当接する板押さえ面５ｂには、上記摺動シール９が設けられた位置より外周側の部位に全周に亘り、非摺動シール１０が設けられる。この非摺動シール１０は、加工液をシールする機能を発揮するので、膨出加工にともない、加工液が金型の外部に漏洩するのを防止することができる。ただし、この構成では、下ブランク１ｂの流れ込みは、非摺動シール１０により抑制されるため、下ブランク１ｂの成形深さはやや浅いものとなる。
【００３６】
図５は、本発明で採用することができる摺動シールの構成例を示す図であり、（ａ）および（ｂ）は具体的な断面構成例を示している。摺動シール９の基本構成は、ブランクと当接するシールリング１３と当該シールリング１３より高強度の補強材１４を配置する。このような構成により、シールリング１３はシール溝７内で容易に回転することがなく、局部的なブランクの不均一な滑りによっても巻き込みを生ずることなく、また部分的に下金型５とブランクとの隙間が生じても噛み出しを発生することがない。図中の矢印Ｆ2は、加工液の作用方向を示している。
【００３７】
本発明では、シールリング１３や補強材１４の材質を限定するものではないが、シールリング１３としてはブランクとの摺動、加工液（油、エマルジョン等）との対応、さらに強度や剛性の観点から、例えば、ＮＢＲ、繊維補強ＮＢＲ、およびエラストマー等を適用することができる。また、補強材としては、ブランクと摺動するため、さらに焼き付き防止を図るため、例えば、ベリリウム銅、砲金、青銅、アルミ青銅、ＰＴＦＥおよびソラマイト等を採用することができる。
【００３８】
図６は、本発明で採用することができる非摺動シールの断面を示す図である。非摺動シール１０はいわゆる三角シールと呼ばれ、下ブランク１ｂの下面に当接する板押さえ面５ｂに全周に亘り設けられる。図６に示すように、非摺動シール１０は上金型４および下金型５で下ブランク１ｂを保持する構造であり、加工液の漏洩を防止することができる。このように、非摺動シール１０は摺動シール９から外れた、外周側に設ける必要がある。
【００３９】
本発明の第１の加工装置では、前記図４に示すように、金属板の最上下面のいずれか一方に摺動シール９を設けることにより、金属板のキャビティーへの流れ込みを発生し易くし、さらに絞り深さが深い成形品を得ることが可能となる。さらに、後述する図１０に示すように、第１の加工装置を用いて３枚の金属板を膨出加工する場合には、金属板の最上下面の両方に摺動シール９を設けることになる。
【００４０】
前記図４に示す膨出加工の初期過程では、上金型および下金型の板押さえ面４ｂ、５ｂでブランク１は押し付けられているが、注入された加工液の圧力が上昇するのにともなって、加工液の漏洩は避けられない。しかし、膨出加工にともなって漏洩した加工液は、摺動シール９および非摺動シール１０の作用により、上金型および下金型のキャビティー４ａ、５ａへの流入や金型外部への流出は防止できる。
【００４１】
このため、ブランク１の内部に注入された加工液は、加工圧力の上昇にともない、上金型の板押さえ面４ｂと上ブランク１ａ側面のスペース（図６のＳで示すスペース）に入り込む場合がある。このように上ブランク１ａ側面のスペースに入り込んだ加工液は、上ブランク１ａの端面を内部に押し込むことから、上ブランク１ａはよりキャビティー４ａへの流れ込みを発生し易くなる場合がある。
【００４２】
図６のＳで示すスペースと外部に孔を設け、リリーフバルブなどを設けることにより、上ブランク１ａ側面のスペースの圧力が所定の上限値に達した後に加工液を外部に流出することも可能である。さらに、機構的にはやや複雑となるが、上記の外部に孔と別のポンプを設けることにより、上ブランク１ａ側面のスペースの圧力をコントロールすることも可能である。
【００４３】
したがって、前記図４に示す装置構成を用いる、本発明の第１の加工方法では、従来の金属板の周縁部を溶接するハイドロフォーム加工方法に比べ、片側の板の絞り深さが深く、他方の板の絞り深さが浅い、非対称な成形品を得ることができる。
【００４４】
上述の通り、本発明の第１の加工装置では、摺動シール９により上ブランク１ａの流れ込みが発生し易くなり、深絞り成形品の加工が容易となるが、下ブランク１ｂについては、非摺動シール１０によりキャビティー５ａへの流れ込みが制限されているため、比較的、絞り深さが浅い成形品に限定される。
【００４５】
このようなことから、前記図４に示す装置構成は、上金型または下金型で加工される成形品の絞り深さが異なる非対称部品の成形に好適であり、その構成も比較的簡単である。しかし、前記図４に示す装置構成は例示であり、製品形状や必要な成形内圧、材質、板厚などの成形条件により適宜選択することができる。
【００４６】
図７は、本発明の第２の加工装置の全体構成を示す図であり、（ａ）は上下金型で２枚の金属板を峡持した成形前の構成を示し、（ｂ）は金属板を膨出加工した成形後の構成を示している。前記図４に示す構成と同様に、出発素材となるブランク１は、上金型と下金型の板押さえ面４ｂ、５ｂによって挟持される。加工液の注入手段として、注入孔６が下金型５内に設けられる。
【００４７】
ブランク１の最上面および最下面に当接する板押さえ面４ｂ、５ｂの全周に亘り摺動シール９が設けられている。この摺動シール９は、前記図５に示す構成を採用することができ、膨出加工にともないブランク１にキャビティーへ向かう流れ込みが発生しても、この流れ込みに対応して加工液をシールする機能を発揮する。これにより、膨出加工の成形過程で、ブランク１の最上下面から流入し、上金型および下金型のキャビティー４ａ、５ａへの加工液の漏洩を防止することができる。
【００４８】
膨出加工の初期過程では、上金型および下金型の板押さえ面４ｂ、５ｂでブランク１は押し付けられているが、注入された加工液の圧力が上昇するのにともない加工液の漏洩は避けられない。このため、膨出加工により漏洩した加工液は、上金型と下金型の板押さえ面４ｂ、５ｂに設けられた摺動シール９により、上金型および下金型のキャビティー４ａ、５ａへ流入することは防止できるが、上金型および下金型の間を通して金型外部への漏洩は防ぐことができない。
【００４９】
本発明の第２の加工装置では、摺動シール９のいずれもの外周側であって、ブランク１を峡持する領域を外れた部位に上下金型間で加工液をシールする金型シール１５を設けることにより、加工液の金型外部への漏洩は防ぐことができる。金型シール１５は、ブランク１を峡持する領域を外れた部位に設けるものであるから、ブランク１の流れ込み等の影響を考慮する必要がなく、慣用されるシールリングやＯリングを適用することができる。
【００５０】
このように、本発明の第２の加工装置では、膨出加工にともなって漏洩した加工液は、摺動シール９および金型シール１５の作用により、上金型および下金型のキャビティー４ａ、５ａへの流入や金型外部への流出が防止されるため、加工圧力の上昇にともない、上金型の板押さえ面４ｂと上ブランク１ａ側面のスペースおよび下金型の板押さえ面５ｂと下ブランク１ｂ側面のスペースに入り込む。そして、上ブランク１ａおよび下ブランク１ｂ側面のスペースに入り込んだ加工液は、ブランク１の端面を内部に押し込むことから、ブランク１はキャビティーへの流れ込みを発生し易くなる場合もある。
【００５１】
なお、前記上ブランク１ａ側面と下ブランク１ｂ側面のスペースと外部に孔を設け、リリーフバルブなどを設けることにより、該スペースの圧力が所定の上限値に達した後に加工液を外部に流出することも可能である。さらに、機構的にはやや複雑となるが、上記の外部に孔と別のポンプを設けることにより、上ブランク１ａ側面と下ブランク１ｂ側面のスペースの圧力をコントロールすることも可能である。
【００５２】
したがって、図７に示す装置構成を用いる、本発明の第２の加工方法では、摺動シール９および金型シール１５を設けることにより、従来の金属板の周縁部を溶接するハイドロフォーム加工方法に比べ、同様かそれ以上の絞り深さが深い成形品を得ることができる。
【００５３】
図８は、本発明の第１の加工装置の実施形態における要部構成を示す図である。図８に示す実施形態では、前記図４に示す装置構成に加え、ブランク１の周縁部を押圧する板押さえ手段１６を上金型４に設け、下金型５の板押さえ面５ａとの間でブランク１を押圧している。
【００５４】
前述の通り、ブランク１の内部に注入された加工液は、加工圧力の上昇にともない、上金型の板押さえ面４ｂと上ブランク１ａ側面のスペース（図８中のＳで示すスペース）に入り込み、上ブランク１ａの端面を内部に押し込む作用を発揮することから、上ブランク１ａはキャビティーへの流れ込みを発生し易くなる。このとき、図８に示す実施形態のように、板押さえ手段１６を用いることにより、膨出加工にともなう上ブランク１ａの流れ込みを調整することができる。
【００５５】
さらに、ブランク１の流れ込みをより高精度にコントロールするため、板押さえ手段１６を油圧シリンダーに接続し、油圧シリンダーの圧力制御を行うことができる。すなわち、膨出加工の成形過程における内圧変動、さらには加工スケジュールに応じて、板押さえ圧力を制御することにより、成形品に発生するしわを防止したり、成形品の加工硬化をコントロールすることができる。
【００５６】
例えば、成形過程の最終段階において、板押さえ圧力を上昇させることにより、成形品に発生するしわを防止することができる。一方、初期の成形過程で板押さえ圧力を上昇させ、成形品全体を加工硬化させた後、板押さえ圧力を低下させることにより、安定した加工硬化を生じさせることができる。板押さえ圧力の制御パターンは、成形品の形状や金属板の材質など多くのパラメータにより定まることから、製品に応じて実験的に決定すればよい。
【００５７】
ブランク１を押圧する板押さえ手段１６は、ブランク１の周縁部を周方向に均一に押圧できるように配置するのが望ましい。さらに、板押さえ手段１６には、成形品の取り出し時に加工液の飛散、または油圧系や機械系の汚れを防止するため、シール手段１６ａを設けるのが望ましい。
【００５８】
図９は、本発明の第２の加工装置の実施形態における要部構成を示す図である。図９に示す実施形態では、前記図７に示す装置構成に加え、ブランク１を峡持する上下金型の板押さえ面４ｂ、５ｂに、摺動シール９とは別個に、ブランク１の流れ込み量を調整する絞りビード１７を配置することにより、ブランク１の流れ込みを制御し、成形品に発生するしわを防止したり、成形品の加工硬化をコントロールする。
【００５９】
絞りビード１７は、前記図８に示す板押さえ手段１６と同様に、膨出加工にともなうブランク１の流れ込みを調整することができる。すなわち、ブランク１が通過する際の曲げ変形によって絞り抵抗を付与し流れ込みを抑制する構造であり、上金型の板押さえ面４ｂに設けられたビード溝と下金型の板押さえ面５ｂに設けられたビード山とを嵌合するように構成する。
【００６０】
摺動シール９は板押さえ面４ｂ、５ｂの全周に亘って設けられるのに対し、絞りビード１７は、成形品のキャビティー周縁部の直辺部などフランジの絞り抵抗を増やす必要がある部位に選択的に配置してもよく、また全周に亘って配置してもよい。
【００６１】
図１０は、本発明の第１の加工装置を用いて３枚の金属板を膨出加工する成形過程を説明する図であり、（ａ）は上下金型で３枚の金属板を峡持した成形前の構成、（ｂ）は金属板を膨出加工した成形後の構成、（ｃ）は３枚の金属板の構成例を示している。出発素材となるブランク１は、上金型と下金型の板押さえ面４ｂ、５ｂによって挟持され、その両面に摺動シール９が設けられ、これらの外周側に非摺動シール１０が設けられる。加工液の注入手段として、注入孔６を上金型と下金型とに設置される。
【００６２】
出発素材となる３枚のブランク１は、上ブランク１ａ、下ブランク１ｂおよび中ブランク１ｃで構成され、溶接は行われず重ね合わせた状態で上下金型内に設置される（図１０（ａ）、（ｃ））。
【００６３】
このとき、３枚のブランク１のうち、上側ブランク１ａおよび下側ブランク１ｂに注水口２が設けられているので、上ブランク１ａの注水口２から流入する加工液は上ブランク１ａと中ブランク１ｃの間に充満され、下ブランク１ｂの注水口２から流入する加工液は下ブランク１ｂと中ブランク１ｃの間に充満される。なお、中ブランク１ｃに孔を設けることにより、上側ブランク１ａおよび下側ブランク１ｃに設けられた注水口２のうち、いずれかを省略することができる。
【００６４】
上記構成のブランク１を上下金型４、５に装入し、上ブランク１ａの注水口２と下ブランク１ｂの注水口２とから同時に同一圧力の加工液を注入することにより、加工液の漏洩を生ずることなく、上ブランク１ａと下ブランク１ｂが膨出変形し上下金型のキャビティー４ａ、５ａに沿って張り付く。このとき、中間部に位置する中ブランク１ｃは、その両側から等しい圧力を受けるために変形しない成形品を得ることができる（図１０（ｂ））。
【００６５】
図１１は、本発明の第２の加工装置を用いてプリフォーム成形を実施した３枚の金属板を膨出加工する成形過程を説明する図であり、（ａ）および（ｂ）は長手方向の直角面における断面構成を、（ｃ）は長手方向に沿う断面構成を、（ｄ）は３枚の金属板の構成例を示している。プレス加工によってプリフォーム成形を実施することにより、さらに複雑な成形品を加工することができる。
【００６６】
出発素材となる３枚のブランク１は、上ブランク１ａ、下ブランク１ｂおよび中ブランク１ｃで構成され、下ブランク１ｂと中ブランク１ｃは溶接ラインＬに沿って重ね合わせ溶接され、その上面に接合されていないブランク１ａを配して構成される（図１１（ｄ））。
【００６７】
図１１（ａ）に示すように、準備された３枚のブランク１は、プレス金型１６内でポンチ１７を用いて３枚板とも同時に加工され、プリフォーム成形される。次に、図１１（ｂ）、（ｃ）に示すように、内圧付与し膨出加工を施すため、３枚のブランク１はハイドロフォーム加工装置内の上下金型４、５で挟持され、その両面に摺動シール９が設けられ、これらの外周側に金型シール１５が設けられる。
【００６８】
下金型５に設けられた注入孔６からブランク１に加工液を注入すると、加工液の漏洩を生ずることなく、３枚のブランクのうち上側ブランク１ａと下側ブランク１ｂが膨出変形する。中ブランク１ｃは、その上下両側から等しい圧力を受けるために変形を生じない。
【００６９】
本発明のハイドロフォーム加工製品は、第１、第２の加工装置を用い、２枚以上の金属板を出発素材として膨出加工が施されたものであるから、自動車の車体構造部品として多層部材に最適であり、例えば、サイドメンバ、サイドシル、フロントピラー、サイドルーフレール、センターピラー、バンパーなどに適用することができる。この場合に、出発素材となるブランクは、衝突特性を改善するため高張力鋼板（例えば、引張強さ４００ＭＰａ以上）を採用するのが望ましい。
【産業上の利用可能性】
【００７０】
本発明のハイドロフォーム加工装置および加工方法によれば、金属板の周縁部に重ね合わせ溶接を実施しなくとも、加工液の漏洩防止を図り確実なシールが可能となり、深絞り成形品が得られ、かつ複数部品を同時に成形できるので、優れた生産効率からなるハイドロフォーム加工製品を得ることができる。
【００７１】
さらに、周縁部を溶接しなくとも深絞り部品が成形できるので、成形品の内部にウエルドナットなどの付加的な部品を装着も可能である。また、上下部品等の複数部品を同時に成形できるので、複数部品の組み立て時のフランジ合わせ面の加工精度も良好であり、最終工程の複数部品の溶接組み立てにおいて良好な組み立て精度を確保できる。これらにより、益々、高度化する自動車用部品に対する要求レベルにも対応できるので、自動車用部品の加工技術として広く適用できる。
【図面の簡単な説明】
【００７２】
【図１】従来のハイドロフォーム加工（例えば、特許文献１で提案の方法）に用いるブランクおよびそのシール接合を説明する斜視図である。
【図２】従来のハイドロフォーム加工により、重ね板ブランクを出発素材として成形品を加工する方法を説明する断面図である。
【図３】ハイドロフォーム加工において金属板の流れ込みが生じた場合にＯリングに発生する破損状態を説明する図である。
【図４】本発明の第１の加工装置の全体構成を示す図であり、（ａ）は上下金型で２枚の金属板を峡持した成形前の構成を示し、（ｂ）は金属板を膨出加工した成形後の構成を示している。
【図５】本発明で採用することができる摺動シールの構成を示す図であり、（ａ）および（ｂ）は具体的な断面構成例を示している。
【図６】本発明で採用することができる非摺動シールの断面を示す図である。
【図７】本発明の第２の加工装置の全体構成を示す図であり、（ａ）は上下金型で２枚の金属板を峡持した成形前の構成を示し、（ｂ）は金属板を膨出加工した成形後の構成を示している。
【図８】本発明の第１の加工装置の実施形態における要部構成を示す図である。
【図９】本発明の第２の加工装置の実施形態における要部構成を示す図である。
【図１０】本発明の第１の加工装置を用いて３枚の金属板を膨出加工する成形過程を説明する図である。
【図１１】本発明の第２の加工装置を用いてプリフォーム成形を実施した３枚の金属板を膨出加工する成形過程を説明する図である。
【符号の説明】
【００７３】
１：金属板、ブランク、  １ａ：上ブランク
１ｂ：下ブランク、  １ｃ：中ブランク
２：注水口、  ３：製品、成形品
４：上金型、  ５：下金型
４ａ、５ａ：キャビティー、  ４ｂ、５ｂ：板押さえ面
６：注入孔、  ７：シール溝
８：Ｏリング、  ９：摺動シール
１０：非摺動シール、  １１：スライド
１２：ベッド、  １３：シールリング
１４：補強材、  １５：金型シール
１６：板押さえ手段、  １６ａ：シール手段
１７：絞りビード、  Ｌ：溶接ライン
Ｓ：スペース
【図１】
2008119723.tif 000003
【図２】
2008119723.tif 000004
【図３】
2008119723.tif 000005
【図４】
2008119723.tif 000006
【図５】
2008119723.tif 000007
【図６】
2008119723.tif 000008
【図７】
2008119723.tif 000009
【図８】
2008119723.tif 000010
【図９】
2008119723.tif 000011
【図１０】
2008119723.tif 000012
【図１１】
2008119723.tif 000013